"aチオール終端化ポリマーと、b含硫エチレン性不飽和シランとを含む組成物。前記組成物は、エステル結合を含む任意の成分を実質的に含まない、請求項1に記載の組成物。前記チオール終端化ポリマーは該ポリマー骨格において含硫結合を含む、請求項1に記載の組成物。前記含硫結合はポリチオエーテル結合を含む、請求項3に記載の組成物。前記終端化ポリマーは、式:-R1-[-S-CH22-O-[-R2-O-]m-CH22-S-R1-]n-式中、1各R1は独立して、C2-10n-アルキレン基、C2-6分枝鎖アルキレン基、C6-8シクロアルキレン基、C6-10アルキルシクロアルキレン基、-[-CH2-p-X-]q--CH2-r-、または-[-CH2-p-X-]q--CH2-r-式中、少なくとも1つの-CH2-単位はメチル基で置換されるを示し、式中i各Xは独立してO、S、および-NR6-から選択され、式中R6は水素またはメチルであり、iipは2~6に及ぶ値を有する整数であり、iiiqは0~5に及ぶ値を有する整数であり、およびivrは2~10に及ぶ値を有する整数であり、2各R2は独立して、C2-10n-アルキレン基、C2-6分枝鎖アルキレン基、C6-8シクロアルキレン基、またはC6-10アルキルシクロアルキレン基、または-[-CH2-p-X-]q--CH2-r-を示し、式中i各Xは独立して、O、S、および-NR6-から選択され、式中R6は水素またはメチルであり、iipは2~6に及ぶ値を有する整数であり、iiiqは0~5に及ぶ値を有する整数であり、およびivrは2~10に及ぶ値を有する整数であり、3mは0~10の有理数であり、ならびに4nは1~60に及ぶ値を有する整数であるを有する構造を含む、請求項4に記載の組成物。前記含硫エチレン性不飽和シランは、1分子あたり平均で少なくとも2つのエチレン性不飽和基を含む、請求項1に記載の組成物。前記含硫エチレン性不飽和シランは、iメルカプトシランとiiポリエンとを含む反応体の反応生成物である、請求項1に記載の組成物。前記ポリエンは、シアヌラートを含むトリアリル化合物を含む、請求項7に記載の組成物。光重合開始剤をさらに含む、請求項1に記載の組成物。ポリビニルエーテルおよび/またはポリアリル化合物を含むポリエンをさらに含む、請求項1に記載の組成物。前記ポリビニルエーテルはジビニルエーテルを含む、請求項10に記載の組成物。前記含硫エチレン性不飽和シランは、前記組成物中のエチレン性不飽和基の数を基にして、存在する該エチレン性不飽和基の0.1~30が該含硫エチレン性不飽和シランにあるような量で存在する、請求項10に記載の組成物。aチオール終端化ポリマーと、b含硫エチレン性不飽和シランとを含む反応体の反応生成物を含む生成物。前記チオール終端化ポリマーは、式:-R1-[-S-CH22-O-[-R2-O-]m-CH22-S-R1-]n-式中、1各R1は独立して、C2-10n-アルキレン基、C2-6分枝鎖アルキレン基、C6-8シクロアルキレン基、C6-10アルキルシクロアルキレン基、-[-CH2-p-X-]q--CH2-r-、または-[-CH2-p-X-]q--CH2-r-式中、少なくとも1つの-CH2-単位はメチル基で置換されるを示し、式中i各Xは独立してO、S、および-NR6-から選択され、式中R6は水素またはメチルであり、iipは2~6に及ぶ値を有する整数であり、iiiqは0~5に及ぶ値を有する整数であり、およびivrは2~10に及ぶ値を有する整数であり、2各R2は独立して、C2-10n-アルキレン基、C2-6分枝鎖アルキレン基、C6-8シクロアルキレン基、C6-10アルキルシクロアルキレン基、または-[-CH2-p-X-]q--CH2-r-を示し、式中i各Xは独立して、O、S、および-NR6-から選択され、式中R6は水素またはメチルであり、iipは2~6に及ぶ値を有する整数であり、iiiqは0~5に及ぶ値を有する整数であり、およびivrは2~10に及ぶ値を有する整数であり、3mは0~10の有理数であり、ならびに4nは1~60に及ぶ値を有する整数であるを有する構造を含むポリチオエーテルポリマーを含む、請求項13に記載の生成物。基材上に硬化したシーラントを作製する方法であって、該方法は、a硬化していないシーラント組成物を基材上に堆積させる工程であって、該硬化していないシーラント組成物は、iチオール終端化ポリマーと、ii含硫エチレン性不飽和シランとを含む、工程、およびb該硬化していないシーラント組成物を、化学線放射へ曝露する工程を含む、方法。前記チオール終端化ポリマーは該ポリマー骨格において含硫結合を含み、該含硫結合はポリチオエーテル結合を含む、請求項15に記載の方法。前記チオール終端化ポリマーは、式:-R1-[-S-CH22-O-[-R2-O-]m-CH22-S-R1-]n-式中、1各R1は独立して、C2-10n-アルキレン基、C2-6分枝鎖アルキレン基、C6-8シクロアルキレン基、C6-10アルキルシクロアルキレン基、-[-CH2-p-X-]q--CH2-r-、または-[-CH2-p-X-]q--CH2-r-式中、少なくとも1つの-CH2-単位はメチル基で置換されるを示し、式中i各Xは独立してO、S、および-NR6-から選択され、式中R6は水素またはメチルであり、iipは2~6に及ぶ値を有する整数であり、iiiqは0~5に及ぶ値を有する整数であり、およびivrは2~10に及ぶ値を有する整数であり、2各R2は独立して、C2-10n-アルキレン基、C2-6分枝鎖アルキレン基、C6-8シクロアルキレン基、C6-10アルキルシクロアルキレン基、または-[-CH2-p-X-]q--CH2-r-を示し、式中i各Xは独立して、O、S、および-NR6-から選択され、式中R6は水素またはメチルであり、iipは2~6に及ぶ値を有する整数であり、iiiqは0~5に及ぶ値を有する整数であり、およびivrは2~10に及ぶ値を有する整数であり、3mは0~10の有理数であり、ならびに4nは1~60に及ぶ値を有する整数であるを有する構造を含む、請求項16に記載の方法。前記含硫エチレン性不飽和シランは、1分子あたり平均で少なくとも2つのエチレン性不飽和基を含む、請求項15に記載の方法。前記硬化していないシーラント組成物はさらに光重合開始剤を含み、前記化学線放射は紫外線放射を含む、請求項15に記載の方法。前記硬化していないシーラント組成物はさらに、ポリビニルエーテルおよび/またはポリアリル化合物を含むポリエンを含む、請求項15に記載の方法。前記含硫エチレン性不飽和シランは、前記組成物中のエチレン性不飽和基の数を基にして、存在する該エチレン性不飽和基の0.1~30が該含硫エチレン性不飽和シランにあるような量で存在する、請求項20に記載の方法。ある点においては、本発明は、aチオール終端化ポリマーとb含硫エチレン性不飽和シランとを含む、1パック組成物などの組成物に関する。他の点においては、本発明は、aチオール終端化ポリマーとb含硫エチレン性不飽和シランとを含む反応体の反応生成物を含むポリマーを含む、シーラントなどの生成物に関する。本発明はとりわけ、このようなポリマーおよびシーラントを作製するための方法にも関する。発明の詳細な説明以下の詳細な説明の目的のために、そうでないと明白に指定される場合を除き、本発明が種々の代替的な変法および工程順序を仮定してもよいことが理解されるべきである。その上、任意の機能している例、または別段に記載の場合を除き、本明細書および特許請求の範囲において使用される、例えば成分の量を表す数はすべて、用語約によってすべての場合において修飾されるものとして理解されるべきである。したがって、別段の記載がない限り、以下の明細書および添付の特許請求の範囲において示される数的パラメータは、本発明によって得られるべき所望の特性に応じて変動してもよい概数である。少なくとも、および特許請求の範囲に対する均等論の適用を制限する意図としてではなく、各数的パラメータは、報告された有意な桁数の点で、および通常の丸め技術を適用することによって、少なくとも解釈されるべきである。本発明の広範な範囲を示す数的な範囲およびパラメータが概数であるにもかかわらず、具体的な例において示される数値は、できる限り正確に報告される。しかしながら、いかなる数値も、それらの個々の試験測定において認められる標準偏差から必ず結果として生じるある誤差を本質的に含有する。また、本明細書で列挙されるいかなる数的範囲も、該数的範囲に包摂される下位の範囲をすべて含むよう意図されると理解されるべきである。例えば、1~10の範囲は、列挙された最小値1と列挙された最大値10の間のならびに最小値1および最大値10を含む、すなわち、1以上の最小値と10以下の最大値を有する下位の範囲をすべて含むよう意図される。示されるように、本発明のある実施形態は、aチオール終端化ポリマーとb含硫エチレン性不飽和シランとを含む組成物に関する。本明細書で使用する場合、ポリマーは、オリゴマーならびにホモポリマーおよびコポリマーの両方を指す。本明細書で使用する場合、チオールは、メルカプタン基、すなわちSH基を指す。チオール終端化ポリマーは、他の官能基と反応性のある1つ以上の末端チオール基を含むポリマーを指す。ある実施形態においては、前記組成物は、エステル結合を含む任意の成分を実質的に、または一部の場合においては完全に、含まない。本明細書で使用する場合、用語実質的に含まないは、該組成物がエステル結合を、存在するとしても付随的な不純物として含むことを意味する。任意の付随的なエスエル結合は、該結合が本発明の組成物またはシーラントの特性に影響しないように、付随的な量で存在する。本明細書で使用する場合、エステル結合は、結合を指す。ある実施形態においては、前記チオール終端化ポリマーは、例えばポリスルフィドポリマーおよびポリチオエーテルポリマーを用いる場合のように、ポリマー骨格において含硫結合を含む。本明細書で使用する場合、用語ポリスルフィドは、硫黄間結合-S-S-を含む任意の化合物を指す。本明細書で使用する場合、用語ポリチオ―エーテルは、少なくとも2つのチオエーテル結合、すなわち-C-S-C-結合を含む化合物を指す。ポリマー骨格において硫黄を含み、本発明の組成物における使用に好適なチオール終端化ポリマー、および該ポリマーの製造のための方法には、例えば、その引用部分が本明細書において引用により援用される米国特許第4,366,307号第3欄第7行目~第9欄第51行目、および米国特許第6,172,179号第5欄第42行目~第12欄第7行目において開示されているものが含まれる。それゆえ、ある実施形態においては、該チオール終端化ポリマーは、式I:-R1-[-S-CH22-O-[-R2-O-]m-CH22-S-R1-]n-I式中、1各R1は独立して、C2-6n-アルキレン基、C2-6分枝鎖アルキレン基、C6-8シクロアルキレン基、またはC6-10アルキルシクロアルキレン基、-[-CH2-p-X-]q--CH2-r-、または-[-CH2-p-X-]q--CH2-r-式中、少なくとも1つの-CH2-単位はメチル基で置換されるを示し、ここで、式中i各Xは独立してO、S、および-NR6-から選択され、式中R6はHまたはメチルを示し、iipは2~6に及ぶ値を有する整数であり、iiiqは0~5に及ぶ値を有する整数であり、およびivrは2~10に及ぶ値を有する整数であり、2各R2は独立して、C2-6n-アルキレン基、C2-6分枝鎖アルキレン基、C6-8シクロアルキレン基、またはC6-10アルキルシクロアルキレン基、または-[-CH2-p-X-]q--CH2-r-を示し、式中i各Xは独立して、O、S、および-NR6-から選択され、式中R6はHまたはメチルを示し、iipは2~6に及ぶ値を有する整数であり、iiiqは0~5に及ぶ値を有する整数であり、およびivrは2~10に及ぶ値を有する整数であり、3mは0~10の有理数であり、ならびに4nは1~60に及ぶ値を有する整数であるを有する構造を含むポリチオエーテルを含む。このようなポリチオエーテルおよび該ポリチオエーテルの製造のための方法は、先の引用により本明細書において援用されるその部分内の米国特許第6,172,179号において説明されている。より詳細には、ある実施形態においては、前記チオール終端化ポリマーは、式II:HS-R1-[-S-CH22-O-[-R2-O-]m-CH22-S-R1-]n-SHII式中、R1、R2、m、およびnは、式Iに関して先に説明した通りであるに従った構造を有する。ある実施形態においては、前記チオール終端化ポリマーは多官能化されている。結果として、ある実施形態においては、該チオール終端化ポリマーは、式III:B-A-[R3]y-SHzIII式中、1Aは式Iに従った構造を示し、2yは0または1であり、3R3はy=0の場合、単結合を、y=1の場合、-S-CH22-[-O-R2-]m-O-を示し、4zは3~6の整数であり、および5Bは多官能化剤のz価の残基を示すに従った構造を有する。このような多官能化ポリチオエーテルポリマーを作製するのに好適な方法は、例えばその引用部分が先の引用により本明細書に援用される米国特許第6,172,179号第7欄第48行目~第12欄第7行目において開示されている。上記のように、本発明の組成物は、含硫エチレン性不飽和シランを含む。本明細書で使用する場合、用語含硫エチレン性不飽和シランは、分子内にi少なくとも1つの硫黄S原子、ii少なくとも1つの、一部の場合においては少なくとも2つの、炭素間二重結合C=Cなどのエチレン性不飽和炭素間結合、およびiii少なくとも1つのシラン基、式中、RおよびR1は各々独立して有機基を表し、xは1、2、または3であるを含む分子化合物を指す。ある実施形態においては、本発明の組成物における使用に好適な含硫エチレン性不飽和シランはそれ自体、iメルカプトシランとiiポリエンとを含む反応体の反応生成物を含む。本明細書で使用する場合、用語メルカプトシランは、分子内にi少なくとも1つのメルカプト-SH基とii少なくとも1つのシラン基先に定義したものとを含む分子化合物を指す。好適なメルカプトシランには例えば、式IV:HS-R-SiR1mOR’3-mIV式中iRは二価の有機基であり、iiR’は水素またはアルキル基であり、iiiR1は水素またはアルキル基であり、およびivmは0~2の整数であるに従った構造を有するものが含まれる。本発明における使用に好適な含硫エチレン性不飽和シランを調製する上での使用に好適なメルカプトシランの具体例としては、γ-メルカプトプロピルトリメトキシシラン、γ-メルカプトプロピルトリエトキシシラン、γ-メルカプトプロピルメチルジメトキシシラン、γ-メルカプトプロピルメチルジエトキシシラン、メルカプトメチルトリメトキシシランメルカプトメチルトリエトキシシラン、およびこれらの組み合わせを含むこれらに類するものが挙げられるが、それらに限定されない。本明細書で使用する場合、用語ポリエンは、少なくとも2つの炭素間二重結合C=Cを含有する化合物を指す。ある実施形態においては、本発明における使用に好適な含硫エチレン性不飽和シランを調製するのに使用されるポリエンは、3つのアリル基C=C-Cを含む化合物であり、例えば、トリアリルシアヌラートTACおよびトリアリルイソシアヌラートTAICこれらの組み合わせを含むを含むトリアリル化合物を用いる場合のように、3つの炭素間二重結合を含有する化合物を指すトリエンを含む。本明細書の実施例は、本発明における使用に好適な含硫エチレン性不飽和シランを製造するのに好適な方法を説明している。ある実施形態においては、前記ポリエンは、前述のトリアリル化合物のうちの1つ以上などのトリエンを含み、前記メルカプトシランおよびトリエンは、結果として生じる反応生成物が1分子あたり平均で少なくとも2つのエチレン性不飽和基を理論上含むような相対量で互いに反応する。加えて、ある実施形態においては、本発明の組成物はさらにポリエンを、先に説明した含硫エチレン性不飽和シランを調製するのに用いられるポリエンに加えて含む。好適なポリエンには、上記のトリアリル化合物を含む含硫エチレン性不飽和シランの調製とともに、先に説明したもののうちのいずれかのようなポリビニルエーテルおよびポリアリル化合物が含まれるが、これらに限定されない。しかしながら、一部の場合においては、このようなポリエンはジエンを含む。本明細書で使用する場合、用語ジエンは、2つの炭素間二重結合を有する化合物を指す。非限定的な例示的なジエンには、ペンタジエン、ヘキサジエン、ヘプタジエン、オクタジエン、ノナジエン、デカジエン、ウンデカジエン、ドデカジエン、トリデカジエン、テトラデカジエン、ペンタデカジエン、ヘキサデカジエン、ヘプタデカジエン、オクタデカジエン、ノナデカジエン、イコサジエン、ヘンエイコサジエン、ドコサジエン、トリコサジエン、テトラコサジエン、ペンタコサジエン、ヘキサコサジエン、ヘプタコサジエン、オクタコサジエン、ノナコサジエン、トリアコンタジエン、1,6-ヘプタジエン、1,7-オクタジエン、1,8-ノナジエン、1,9-デカジエン、1,10-ウンデカジエン、1,11-ドデカジエン、1,12-トリデカジエン、1,13-テトラデカジエン、および低分子量ポリブタジエンMw1000g/mol未満が含まれる。非限定的な例示的な環状ジエンには、シクロペンタジエン、ビニルノルボルネン、ノルボルナジエン、エチリデンノルボルネン、ジビニルベンゼン、ジシクロペンタジエン、または種々の環の位置に置換基を有するもしくは有さないジオレフィンを含有するより高次の環が含まれる。しかしながら、ある実施形態においては、ジエンは、式V:CH2=CH-O--R5-O-m-CH=CH2Vここで、式V中のR5は、C2-6n-アルキレン基、C2-6分枝鎖アルキレン基、C6-8シクロアルキレン基、C6-10アルキルシクロアルキレン基、または-[-CH2-p-O-]q--CH2-r-式中、pは、2~6に及ぶ値を有する整数であり、qは、1~5に及ぶ値を有する整数であり、rは、2~10に及ぶ値を有する整数であるであるによって表される化合物を含む。式Vの材料はジビニルエーテルである。好適なジビニルエーテルには、1~4のオキシアルキレン基など、少なくとも1つのオキシアルキレン基を有する化合物、すなわち、式Vにおけるmが1~4の整数である化合物が含まれる。一部の場合においては、式Vにおけるmは、2~4の整数である。本発明のポリマー中に市販のジビニルエーテル混合物を使用することも可能である。このような混合物は、1分子あたりのオキシアルキレン単位の数についての整数ではない平均値を特徴とする。したがって、式Vにおけるmは、1.0と10.0の間、1.0と4.0の間、または2.0と4.0の間など、0と10.0の間の有理数とすることもできる。本発明において使用するための好適なジビニルエーテルモノマーには、例えば、ジビニルエーテル、エチレングリコールジビニルエーテルEG-DVE式V中、Rはエチレンであり、mは1である、ブタンジオールジビニルエーテルBD-DVE式V中、Rはブチレンであり、mは1である、ヘキサンジオールジビニルエーテルHD-DVE式V中、Rはヘキシレンであり、mは1である、ジエチレングリコールジビニルエーテルDEG-DVE式V中、Rはエチレンであり、mは2である、トリエチレングリコールジビニルエーテル式V中、Rはエチレンであり、mは3である、テトラエチレングリコールジビニルエーテル式V中、Rはエチレンであり、mは4である、シクロヘキサンジメタノールジビニルエーテル、ポリテトラヒドロフリルジビニルエーテルおよびこれらの混合物が含まれる。ある場合には、トリメチロールプロパントリビニルエーテルなどのトリビニルエーテルモノマー;ペンタエリトリトールテトラビニルエーテルなどの四官能性エーテルモノマー;および2以上のこのようなポリビニルエーテルモノマーの混合物が使用され得る。ポリビニルエーテル材料は、アルキル基、ヒドロキシル基、アルコキシ基、およびアミン基から選択される1以上のペンダント基を有することができる。式V中のRがC2-6分枝鎖アルキレンである有用なジビニルエーテルは、ポリヒドロキシ化合物をアセチレンと反応させることによって調製することができる。この種の例示的な化合物には、式V中のRがアルキル置換メチレン基、例えば、-CHCH3-例えば、PLURIOL登録商標E-200ジビニルエーテルParsippany,N.J.ののBASFCorp.などのPLURIOL登録商標ブレンドなど式V中のRはエチレンであり、mは3.8である、またはアルキル置換エチレン例えば、-CH2CHCH3-例えば、DPE-2およびDPE-3を含むDPEポリマーブレンドWayne,N.J.のInternationalSpecialtyProductsである化合物が含まれる。他の有用なジビニルエーテルには、式V中のRがポリテトラヒドロフリルポリTHFまたはポリオキシアルキレンであり、平均約3のモノマー単位を有するものなどの化合物が含まれる。所望の場合、式Vの2以上のジビニルエーテルモノマーを使用することができる。本明細書の実施例は、本発明の組成物を作製するのに好適な方法および条件を説明した。本発明のある実施形態は、a先に説明したもののうちのいずれかのようなチオール終端化ポリマーとb先に説明したような含硫エチレン性不飽和シランとを含む反応体の反応生成物であるポリマーを含む航空宇宙用シーラントなどの生成物に関する。このようなポリマーは、チオール終端化ポリマーのチオール基と含硫エチレン性不飽和シランのエチレン性不飽和基および、存在する場合、例えば上記のジビニルエーテルのうちのいずれかなど、任意の追加的なポリエンとの反応を生じさせるのに好適な任意の望ましい条件の下で作製され得る。このようなチオール-エン反応は、アゾ化合物および有機過酸化物などのフリーラジカル触媒によって触媒されてもよい。しかしながら、本発明の一部の実施形態においては、本発明のポリマーを形成する、先に説明したチオール-エン反応は、本発明の組成物を、化学線放射で照射することによってもたらされる。本明細書で使用する場合、用語化学線放射は、電子線EB放射、紫外UV放射、および可視光を包含する。多くの場合においては、該チオール-エン反応は、該組成物を紫外光で照射することによってもたらされ、このような場合においては、本発明の組成物はしばしば、光重合開始剤をさらに含む。その上、多くの場合においては、このような組成物はさらにポリエンを、先に説明したトリアリル化合物および/またはポリビニルエーテルのうちの1つ以上のような、含硫エチレン性不飽和シランを調製するのに使用されるポリエンに加えて含む。その上、ある実施形態においては、このような組成物は、組成物成分すべてが単一の容器中にともに貯蔵される安定した貯蔵組成物を指す1パック組成物である。結果として、本発明のある実施形態は、このような組成物に関する。他の実施形態においては、該組成物は、チオール終端化ポリマーおよび含硫エチレン性不飽和シランが個別に貯蔵された後に使用時または使用時近くに互いに合わされる2パック組成物である。一部の実施形態においては、紫外光によるこのような照射は、基材上での硬化したシーラントの製造と併用される。このようなものとして、本発明のある実施形態は、a硬化していないシーラント組成物を基材上に堆積させることと、b本発明のポリマーを含む硬化したシーラントを提供するために、該硬化していないシーラント組成物を、化学線放射へ曝露することとを含む、基材上に硬化したシーラントを作製する方法との併用で時には作製される本発明のポリマーを含む硬化したシーラント航空宇宙用シーラントを含むなどの生成物に関し、この中で、該硬化していないシーラント組成物は、i先に説明したもののうちのいずれかなどのチオール終端化ポリマーと、ii先に説明したような含硫エチレン性不飽和シランとを含む。多くの場合においては、このような組成物はさらに、先に説明したトリアリル化合物および/またはポリビニルエーテルのうちの1つ以上など、含硫エチレン性不飽和シランを調製するのに使用されるポリエンに加えて、光重合開始剤および/またはポリエンと、充填剤およびこれに類するものなど航空宇宙用シーラントの付与において典型的に使用される他の成分とを含む。本発明の組成物はしばしば、化学線放射への該組成物の曝露の際に硬化したシーラントを得るために、エン基と本質的に化学量論的等価量のチオール基を含有する。本明細書で使用する場合、本質的に化学量論的等価は、該組成物中に存在するチオール基およびエン基の数が互いに10以下しか、一部の場合においては5以下しか、または一部の場合においては1以下もしくは0.1以下しか異ならないことを意味する。一部の場合においては、該組成物中に存在するチオール基およびエン基の数は等しい。その上、認められるように、本発明の組成物中のエン基の源には、含硫エチレン性不飽和シラン自体および、該組成物中に含まれる任意の追加的なポリエンが該含硫エチレン性不飽和シランを調製するのに使用されるポリエンに加えて含まれる。ある実施形態においては、先に説明された含硫エチレン性不飽和シランは、該組成物中のエチレン性不飽和基の数を基にして、該組成物中に存在するエチレン性不飽和基の総数の1~30など0.1~30、または一部の場合においては10~25が含硫エチレン性不飽和シラン分子の一部であるような量で存在する。示されるように、ある実施形態においては、特に本発明の硬化したシーラントが、先に説明した組成物の紫外放射への曝露によって形成されるべきである場合、該組成物は光重合開始剤も含む。当業者によって認められるように、光重合開始剤は紫外放射を吸収し、それをラジカルへと変態させて、該ラジカルが重合を開始する。光重合開始剤は、作用の様式に基づいて2つの主な群に分類され、それらのうちのいずれかまたは両方は、本発明の組成物において使用されてもよい。開裂型光重合開始剤には、アセトフェノン、α-アミノアルキルフェノン、ベンゾインエーテル、ベンゾイルオキシム、アシルホスフィンオキシド、およびビスアシルホスフィンオキシド、ならびにこれらの混合物が含まれる。引抜き型光重合開始剤には、ベンゾフェノン、ミヒラーケトン、チオキサントン、アントラキノン、カンファーキノン、フルオロン、ケトクマリン、およびこれらの混合物が含まれる。本発明の硬化可能な組成物において使用してもよい光重合開始剤の具体的な非制限例としては、ベンジル、ベンゾイン、ベンゾインメチルエーテル、ベンゾインイソブチルエーテルベンゾフェノール、アセトフェノン、ベンゾフェノン、4,4’-ジクロロベンゾフェノン、4,4’-ビスN,N’-ジメチルアミノベンゾフェノン、ジエトキシアセトフェノン、フルオロン、例えばSpectraGroupLtd.から入手可能なH-Nuシリーズの開始剤、2-ヒドロキシ-2-メチル-1-フェニルプロパン-1-オン、1-ヒドロキシシクロヘキシルフェニルケトン、2-イソプロピルチオキサントン、α-アミノアルキルフェノン、例えば2-ベンジル-2-ジメチルアミノ-1-4-モルホリノフェニル-1-ブタノン、アシルホスフィンオキシド、例えば2,6-ジメチルベンゾイルジフェニルホスフィンオキシド、2,4,6-トリメチルベンゾイルジフェニルホスフィンオキシド、ビス2,4,6-トリメチルベンゾイルフェニルホスフィンオキシド、2,6-ジクロロベンゾイルジフェニルホスフィンオキシド、および2,6-ジメトキシベンゾイルジフェニルホスフィンオキシド、ビスアシルホスフィンオキシド、例えばビス2,6-ジメチルオキシベンゾイル-2,4,4-トリメチルペンチルホスフィンオキシド、ビス2,6-ジメチルベンゾイル-2,4,4-トリメチルペンチルホスフィンオキシド、ビス2,4,6-トリメチルベンゾイル-2,4,4-トリメチルペンチルホスフィンオキシド、およびビス2,6-ジクロロベンゾイル-2,4,4-トリメチルペンチルホスフィンオキシド、ならびにこれらの混合物が挙げられる。ある実施形態においては、本発明の組成物は、該組成物の総重量を基にして0.01~15重量の光重合開始剤を、または一部の実施形態においては0.01~10重量の、またはなおも他の実施形態においては0.01~5重量の光重合開始剤を含む。本発明の組成物のある実施形態において有用な充填剤には、当該技術分野で通常使用されるものが含まれ、これには、ヒュームドシリカ、炭酸カルシウムCaCO3、およびカーボンブラックなどの従来の無機充填剤、ならびに軽量充填剤が含まれる。ヒュームドシリカなど、紫外放射に対して実質的に透過性の充填剤は、一部の実施形態において特に有用であるかもしれない。好適な軽量充填剤には例えば、その引用部分が引用により本明細書に援用される米国特許第6,525,168号第4欄第23~55行目において説明されているもの、およびその引用部分が引用により本明細書に援用される米国特許出願公報第US2010-0041839A1号[0016]~[0052]において説明されているものが含まれる。一部の実施形態においては、本発明の組成物には光活性充填剤が含まれる。本明細書で使用する場合、用語光活性充填剤は、紫外放射および/または可視放射への曝露および吸収の際に光励起可能な材料を含む充填剤を指す。光活性材料とは、結晶の伝導帯と価電子帯の間のエネルギーギャップよりも高いエネルギーを有する光へ曝露されると、価電子帯における電子の励起が伝導電子を生じ、それにより特定の価電子帯の陰にある正孔を生み出す材料である。本明細書において説明されるある組成物における使用に好適な例示的だが非制限的な光活性充填剤は、例えば酸化亜鉛、酸化スズ、酸化第二鉄、三酸化二ビスマス、三酸化タングステン、二酸化チタン二酸化チタンの板チタン石結晶形、鋭錐石結晶形、および/または金紅石結晶形を含む、およびこれらの混合物などの金属酸化物である。ある実施形態においては、前記組成物には、該組成物の総重量を基にして10~50重量など、5~60重量の充填剤または充填剤の組み合わせが、このような量におけるこのような充填剤の存在が該組成物の性能に有意な有害な影響を生じない限り、含まれる。先の成分に加えて、本発明のある組成物は任意に、以下、すなわち、他の成分のうち、とりわけ、着色剤光活性染料を含む、チキソトロープ剤、抑制剤、溶媒、およびマスキング剤のうちの1つ以上を含むことができる。本明細書で使用する場合、用語着色剤は、前記組成物に対して色彩および/または他の不透明性および/または他の視覚的効果を与える任意の物質を意味する。着色料は、離散粒子、分散系、溶液、および/または薄片など任意の好適な形態で被膜に添加することができる。単一の着色剤または2以上の着色剤の混合物は、本発明の被膜において使用することができる。着色剤の例としては、塗料産業において使用されるおよび/またはDryColorManufacturersAssociationDCMAにおいて列挙されるものなどの顔料、染料、およびチントtint、ならびに特殊効果組成物が挙げられる。着色剤には、例えば、使用条件下で不溶性だが湿潤可能な細かく分割された固体粉末が含まれてもよい。着色剤は、有機または無機であることができ、凝集することができまたは凝集することができない。着色剤は、アクリル粉砕媒体などの粉砕媒体の使用によって、被膜へと組み込むことができ、該粉砕手段の使用は当業者に周知である。顔料および/または顔料組成物の例としては、カルバゾールジオキサジン粗顔料、アゾ、モノアゾ、ジアゾ、ナフトールAS、塩タイプ薄片、ベンゾイミダゾロン、イソインドリノン、イソインドリンおよび多環式フタロシアニン、キナクリドン、ペリレン、ペリノン、ジケトピロロピロール、チオインディゴ、アントラキノン、インダントロン、アントラピリミジン、フラバントロン、ピラントロン、アンタントロン、ジオキサジン、トリアリールカルボニウム、キノフタロン顔料、ジケトピロロピロールレッドDPPBOレッド、二酸化チタン、カーボンブラック、およびこれらの混合物が挙げられるが、それらに限定されない。用語顔料および有色充填剤は、互換的に使用することができる。染料の例としては、フタログリーンもしくはフタロブルー、酸化鉄、バナジン酸ビスマス、アントラキノン、ペリレン、およびキナクリドンなど、溶媒系ものであるおよび/または水系であるものが挙げられるが、これらに限定されない。チントの例としては、Degussa,Inc.から市販されているAQUA-CHEM896、EastmanChemical,Inc.のAccurateDispersions事業部から市販されているCHARISMACOLORANTSおよびMAXITONERINDUSTRIALCOLORANTSなど、水系担体または水混和性担体の中に分散した顔料が含まれるが、これらに限定されない。先に記載したように、着色剤は、ナノ粒子分散系を含むがこれに限定されない分散系の形態にあり得る。ナノ粒子分散系には、所望される可視的な色彩および/または不透明性および/または視覚効果を生じる、1つ以上の高度に分散したナノ粒子着色剤および/または着色剤粒子を含むことができる。ナノ粒子分散系には、粒径が70nm未満または30nm未満など、150nm未満の顔料または染料などの着色剤を含むことができる。ナノ粒子は、粒径が0.5mm未満の粉砕媒体を用いてストックの有機顔料または無機顔料を挽くことによって製造することができる。ナノ粒子分散系およびこれを製造するための方法の例は、引用により本明細書に援用される米国特許第6,875,800号B2において確認される。ナノ粒子分散系は、結晶化、沈殿、気相凝縮、および化学的摩耗すなわち部分溶解によっても製造することができる。被膜内のナノ粒子の再凝集を最小にするために、樹脂で被覆したナノ粒子の分散系を使用することができる。本明細書で使用する場合、樹脂で被覆したナノ粒子の分散系は、ナノ粒子とナノ粒子上の樹脂被膜とを含む分散した離散混成微粒子が存在している連続相を指す。樹脂で被覆したナノ粒子の分散系およびそれを製造するための方法の例は、これもまた引用により本明細書に援用される2004年6月24日出願の米国特許出願公報第2005-0287348A1号、2003年6月24日出願の米国仮出願第60/482,167号、および2006年1月20日出願の米国特許出願シリアル番号第11/337,062号において確認される。本発明の組成物において使用してもよい特殊効果組成物の例としては、反射率、光沢、金属光沢、リン光、蛍光、光互変性、感光性、熱変色性、角度変色性、および/または変色などの1つ以上の様相効果を生じる顔料および/または組成物が挙げられる。追加的な特殊効果組成物は、不透明性または肌理など、他の知覚可能な特性を提供することができる。非限定的な実施形態においては、特殊効果組成物は、被膜を異なる角度で見る場合、被膜の色調が変化するよう、変色を生じることができる。色彩効果組成物の例は、引用により本明細書に援用される米国特許第6,894,086号において確認される。追加的な色彩効果組成物には、被覆した透明な雲母および/もしくは合成雲母、被覆したシリカ、被覆したアルミナ、透明な液晶顔料、液晶被膜、ならびに/または任意の組成物を含むことができ、ここで、干渉は、材料内の屈折率の差から結果として生じるのであって、材料表面と空気の間の屈折率の差の起因するものではない。一般に、着色剤は、所望の視覚的効果および/または色彩効果を与えるのに十分な任意の量で存在することができる。着色剤は、本組成物の総重量を基にした重量を用いて、3~40重量または5~35重量など、該組成物の1~65重量を構成してもよい。可逆的または永久的な光誘導性変色効果を提供する光活性染料も、本発明において説明される組成物における使用に好適である。好適な光活性染料は、オハイオ州ミルベリーのSpectraGroupLimited,Inc.から市販されている。チキソトロープ剤、例えばシリカはしばしば、前記組成物の総重量を基にして0.1~5重量の量で使用される。ステアリン酸などの抑制剤も同様に、しばしば、前記組成物の総重量を基にして0.1~5重量の量で使用される。該組成物の低レベルの任意の悪臭を隠すのに有用なパイナップルpine芳香剤または他の香気などのマスキング剤はしばしば、該組成物の総重量を基にして0.1~1重量の量で存在する。ある実施形態においては、本発明の組成物は、少なくとも一部の場合において航空宇宙用シーラントにおいて通常有用であるよりも高いTgを有するポリマーを該組成物に含めてもよい可塑剤を含む。すなわち、可塑剤の使用は、該組成物のTgを効果的に低下させてもよく、したがって、ポリマー単独のTgを基に期待されるものを超えて、硬化した重合可能な組成物の低温での可撓性を増大させてもよい。本発明の組成物のある実施形態において有用である可塑剤には、例えば、フタラートエステル、塩素化パラフィン、および水素化テルフェニルが含まれる。可塑剤または可塑剤の組み合わせはしばしば、該組成物の1~10重量など、1~40重量を構成する。ある実施形態においては、該組成物において使用される可塑剤複数可の性質および量に応じて、-55°Cまでなど、-50°CまでのTg値を有する本発明のポリマーを使用することができる。ある実施形態においては、本発明の組成物はさらに、例えば、該組成物の総重量を基にして15重量未満、および一部の場合においては10重量未満など、0~15重量に及ぶ量で、イソプロピルアルコールなどの1つ以上の有機溶媒を含むことができる。しかしながら、ある実施形態においては、本発明の組成物は、有機溶媒または水性溶媒、すなわち水など、任意の溶媒を実質的に含まない、または一部の場合においては完全に含まない。別の言い方をすれば、ある実施形態においては、本発明の組成物は実質的に100固体である。ある実施形態においては、本発明のポリマーは、本発明の硬化したシーラント中に、シーラントの総重量を基にして少なくとも40重量、または一部の場合においては少なくとも45重量など、少なくとも30重量の量で存在する。ある実施形態においては、本発明のポリマーは、本発明の硬化したシーラント中に、シーラントの総重量を基にして95重量以下、または一部の場合においては90以下など、99重量以下の量で存在する。ある実施形態においては、本発明のシーラントは、-60°C以下、または一部の場合においては-65°C以下など、-55°C以下で硬化する場合のTgを有する。例えば180~400nmに及ぶ波長を有する紫外光を発光する任意の好適な源からの紫外放射を使用して、先に説明したチオール-エン反応を開始し、それにより本発明のポリマーおよび硬化したシーラントを形成してもよい。紫外光の好適な源は一般的には公知であり、例えば、水銀アーク、炭素アーク、低圧水銀灯、中圧水銀灯、高圧水銀灯、渦巻流プラズマアーク、および紫外光発光ダイオードを含む。本発明の組成物のある実施形態は、紫外光における比較的低エネルギー曝露における優れた程度の硬化を呈することができる。実際、驚くべきことに、本発明の組成物を2インチ以上までの深さまで紫外硬化させることが、一部の場合においては達成できることが発見された。このことは、2インチ以上の厚さを有し、本明細書に説明される所望のシーラント特性を有する硬化したシーラントが、空気中で比較的低エネルギー曝露での紫外線放射など化学線放射へ本明細書に説明される組成物を曝露することによって成し遂げられることができることを意味する。示されるように、本発明のある実施形態は、先に説明したポリマーのうちの1つ以上を含むシーラント組成物、被膜組成物、および/または電気ポッティング組成物などの組成物に関する。本明細書で使用する場合、用語シーラント組成物は、湿度および温度などの大気条件に耐え、水、燃料、ならびに他の液体および気体などの材料の透過を少なくとも部分的に遮断する能力を有するフィルムを製造できる組成物を指す。ある実施形態においては、本発明のシーラント組成物は、例えば、燃料タンクのための航空宇宙用シーラントおよび内張りとして有用である。ある実施形態においては、硬化したシーラントは、先に説明したようなポリマーを、先に説明した充填剤および他の添加物などの他の成分と組み合わせて含む。本発明の組成物は、種々の基材のいずれかに堆積され得る。一般的な基材には、チタン、ステンレス鋼、アルミニウム、これらの陽極処理した、下塗りした、有機物で被覆した、およびクロメートで被覆した形態、エポキシ、ウレタン、グラファイト、ガラス繊維複合材、KEVLAR登録商標、アクリル,ならびにポリカーボネートを含むことができる。本発明の組成物は、基材の表面上に、または下層例えば、下塗り層もしくは予め付与されたシーラントにわたって、堆積され得る。ある実施形態においては、本発明のシーラントは燃料耐性である。本明細書で使用する場合、用語燃料耐性は、引用により本明細書に援用されるASTMD792またはAMS3269において説明されるものに類似した方法に従った1型のジェット基準流体JRFにおいて140°F60°Cおよび周囲圧力で1週間浸漬した後に、膨潤体積が40以下である、一部の場合においては25以下である、一部の場合においては20以下である、さらに他の場合においては10以下である、シーラントなどの生成物を提供することができることを意味する。1型のジェット基準流体JRFは、燃料耐性の決定のために本明細書で使用される場合、以下の組成を有する1989年7月1日に発行されたAMS2629の第3.1.1節およびそれ以降を参照されたい。これは、SAESocietyofAutomotiveEngineers、Warrendale,Paから入手可能であるこれは引用により本明細書に援用される:引用により本明細書に。トルエン28±1体積シクロヘキサン工業用34±1体積イソオクタン38±1体積第三級ジブチルジスルフィド1±0.005体積ドクタースイートdoctorsweetある実施形態においては、シーラントなどの本発明の生成物は、AMS3279の第3.3.17.1節の試験手順AS5127/1の第7.7節において説明されている手順に従って測定する場合、少なくとも100の伸長および少なくとも250psiの引張強度を有する。ある実施形態においては、本発明の硬化生成物は、ASTMD624DieCに従って測定した場合、少なくとも25ポンド/リニアインチpoundperlinearinchpliの引裂強度を有する、シーラントなどの硬化生成物を提供する。先の説明から明らかであるべきであるように、本発明は、本発明の組成物を利用する開口を密封するための方法にも関する。該方法は、a本発明の組成物を表面に付与して、開口を密封することと、b例えば該組成物を化学線放射に曝露することによって、該組成物を硬化させることとを含む。また、認められるように、本発明は、少なくとも1つの本発明のポリマーを含む航空宇宙ビークルにも関する。以下の実施例は、本発明を説明しているが、本発明を実施例の詳細に限定するものとして解釈されるべきではない。別段の記載がない限り、以下の実施例におけるおよび明細書全体での部および百分率はすべて重量によるものである。実施例1:ポリチオエーテルポリマーの合成米国特許第6,232,401号の実施例1において説明されている様式で、樹脂を調製した。このポリマー理論上の官能性:2.2は、1640のメルカプタン当量、および70ポアズの粘度を有していた。実施例2:ポリチオエーテルポリマーの合成トリアリルシアヌラート36.67g、0.15モルおよびジメルカプトジオキサオクタンDMDO449.47g、2.47モルを1Lの4つ首丸底フラスコに充填した。このフラスコに攪拌機、通気アダプタ、および温度計を装備した。撹拌を開始した。このフラスコを乾燥窒素で洗い流し、水酸化カリウム溶液0.012g、濃度:50を添加し、この反応混合物を76°Cまで加熱した。ジエチレングリコールジビニルエーテル316.44g、2.00モルにおけるラジカル開始剤Vazo-670.32gの溶液を該反応混合物中に2時間かけて導入し、この間、66~76°Cの温度を維持した。該ジビニルエーテルの添加の完了後、この反応混合物の温度は84°Cまで上昇した。この反応混合物を74°Cまで冷却し、9回分のVazo-67各約0.151gを1時間間隔で添加し、この間温度を74~77°Cに維持した。この反応混合物を100°Cで2時間加熱し、80°Cまで冷却し、68~80°C/5~7mmHgで1.75時間減圧にした。結果として生じるポリマー理論上の官能性:2.8は、1566のメルカプタン当量、および140ポアズの粘度を有していた。実施例3:含硫エチレン性不飽和シランの合成攪拌機、窒素注入口、および温度プローブを装着した1Lの4つ首丸底フラスコの中に、TAC121.00g、0.49モルおよびγ-メルカプトプロピルトリメトキシシランSilquest登録商標189、95.25g、0.49モルを室温25°C、77°Fで添加した。添加の際に、40°C104°Fに至るわずかな発熱があった。この反応物を70°C158°Fまで緩徐に加熱した。一旦この温度が70°C158°Fに到達すると、Vazo-670.026g、0.012重量を添加し、この反応物をメルカプタン滴定によって監視した50,000を超えるメルカプタン当量を示すメルカプタン滴定は、この反応の終了を示した。6100のメルカプタン当量時に、Vazo670.042g、0.019重量を添加し、この反応物を監視しながら70°C158°Fで撹拌させた。16,335のメルカプタン当量時に、Vazo-670.036g、1.7を添加した。39,942のメルカプタン当量時に、Vazo-670.016g、0.007を添加した。61,425のメルカプタン当量時に、この反応を完了とみなして停止させた。実施例4:DVE/付加物ブレンドを有するポリチオエーテルポリマーの硬化硬化反応を300gの蓋付きプラスチック容器の中で実施した。実施例1のポリマー120g、0.07モル当量、DVE4.28g、0.05モル当量、および実施例3において説明した付加物4.03g、0.02モル当量を該300gの容器に入れた。この容器を高速混合機DAC600FVZの中に配置し、2300rpmで30秒間混合した。この容器を開口し、Irgacure登録商標2022BASF製のビスアシルホスフィン/α-ヒドロキシケトン光重合開始剤、0.641g、0.5重量を添加し、この容器を高速混合機の中に再度配置し、2300rpmで1分間混合した。このポリマーを環状直径5インチの金属蓋ValsparMoldRelease225で前処理済み上に注ぎ、紫外光の下で15秒間置いた後、このポリマーは硬化したように見えた。硬化は、FusionSystemsInc.から入手可能なSuperSix硬化ユニットを使用してなし遂げた。該硬化ユニットに300WのH型電球H-bulbを装備し、該H型電球は200nm~450nmに及ぶ紫外波長を生じた。バージニア州スターリングのEIT,Incから入手可能な紫外パワーパックUVpowerpuckによって測定された総線量3.103J/cm2の紫外エネルギーをこのポリマー組成物に付与した。最大2インチの硬化したシーラントを得た。このポリマーが完全に硬化したことを保証するために、該ポリマーを大気温度で4日間放置した。デュロメータによって測定されたこのポリマーの硬度は、31ショアAであった。このポリマーを、引張強度ゲージを使用して1/2インチの7つのドッグボーンへと切断した。乾燥時の引張および伸長をこの試料のうちの3つについて測定した。この結果この3つの平均は次のとおり、すなわち282psi引張および421伸長である。上記1/2インチのドッグボーンのうちの2つをガラス製の蓋付きジャーの中に置き、ジェット基準燃料JRF1型で覆い、140°F60°Cの湯浴中に7日間置いた。結果この2つの平均は、次のとおり、すなわち141psi引張、78伸長であった。上記1/2インチのドッグボーンのうちの2つをガラス製の蓋付きジャーの中に置き、水道水で覆い、200°F93°Cのオーブンの中に2日間置いた。この結果2つの平均は、次のとおり、すなわち36ショアA硬度、134psi引張強度、および50伸長であった。引張強度および伸長のデータをASTMD412に従って得、硬度のデータをASTMD2240に従って得た。前記ポリマー組成物の一部を、AMS-C-27725で被覆した3インチ×6インチのアルミニウムパネルに延展し、先に説明した硬化方法に従って硬化させた。厚さおよそ1/8インチの硬化したポリマーフィルムを得た。このフィルムを1インチの2つのストリップへとさらに切断し、このストリップを180°の角度で手で引っ張った。この基材への接着を記録し、この結果を表3に示した。実施例5:DVE/付加物ブレンドを有するポリチオエーテルポリマーの硬化この硬化反応を300gの蓋付きプラスチック容器の中で実施した。実施例1において説明したポリマー120.00g、0.073モル当量、DEG-DVE5.20g、0.066モル当量、および実施例3において説明した付加物1.60g、0.007モル当量を該300gの容器に入れた。この容器を高速混合機DAC600FVZの中に配置し、2300rpmで30秒間混合した。この容器を開口し、Irgacure登録商標20220.63g、0.5重量を添加し、この容器を高速混合機の中に再度配置し、2300rpmで1分間混合した。このポリマーを環状直径5インチの金属蓋ValsparMoldRelease225で前処理済み上に注ぎ、紫外光の下で15秒間置いた後、このポリマーは硬化したように見えた。硬化は、FusionSystemsInc.から入手可能なSuperSix硬化ユニットを使用してなし遂げた。該硬化ユニットに300WのH型電球を装備し、該H型電球は200nm~450nmに及ぶ紫外波長を生じた。バージニア州スターリングのEIT,Incから入手可能な紫外パワーパックによって測定された総線量3.103J/cm2の紫外エネルギーをこのポリマー組成物に付与した。最大2インチの硬化したシーラントを得た。このポリマーが完全に硬化したことを保証するために、該ポリマーを大気温度で4日間放置した。デュロメータによって測定されたこのポリマーの硬度は、30ショアAであった。このポリマーを、引張ゲージを使用して1/2インチの7つのドッグボーンへと切断した。乾燥時の引張および伸長をこの試料のうちの3つについて測定した。この結果この3つの平均は次のとおり、すなわち251psi引張強度および559伸長である。上記1/2インチのドッグボーンのうちの2つをガラス製の蓋付きジャーの中に置き、ジェット基準燃料JRF1型で覆い、140°F60°Cの湯浴中に7日間置いた。結果この2つの平均は、次のとおり、すなわち202psi引張、351伸長である。上記1/2インチのドッグボーンのうちの2つをガラス製の蓋付きジャーの中に置き、水道水で覆い、200°F93°Cのオーブンの中に2日間置いた。この結果2つの平均は、次のとおり、すなわち25ショアA硬度、204psi引張強度、および274伸長である。引張および伸長のデータをASTMD412に従って得、硬度のデータをASTMD2240に従って得た。前記ポリマー組成物の一部を、MIL-C-27725で被覆した3インチ×6インチのアルミニウムパネルに延展し、先に説明した方法に従って硬化させた。厚さおよそ1/8インチの硬化したポリマーフィルムを得た。このフィルムを1インチの2つのストリップへとさらに切断し、このストリップを180°の角度で手で引っ張った。この基材への接着を記録し、この結果を表3に示した。実施例6:付加物を有するシーラント組成物実施例1において説明したポリマーおよび実施例3に従って調製した付加物を、トリエチレングリコールジビニルエーテルTEG-DVEおよび表1において説明した他の成分と混合することによって、シーラント組成物を調製した。表1において説明した成分すべてを完全に混合した。前記シーラント組成物の一部を直径2インチの紙コップへと注ぎ、FusionSystemsInc.から入手可能なSuperSix硬化ユニットを使用して15秒間硬化させた。この硬化ユニットに300WのH型電球を装備し、該H型電球は200nm~450nmに及ぶ紫外波長を生じた。バージニア州スターリングのEIT,Incから入手可能な紫外パワーパックによって測定された総線量3.103J/cm2の紫外エネルギーをこのシーラント組成物に付与した。最大1.5インチの硬化したシーラントを得た。前記ポリマー組成物の一部を、AMS-C-27725で被覆した3インチ×6インチのアルミニウムパネルに延展し、先に説明した方法に従って硬化させた。厚さおよそ1/8インチの硬化したポリマーフィルムを得た。このフィルムを1インチの2つのストリップへとさらに切断し、このストリップを180°の角度で手で引っ張った。この基材への接着を記録し、この結果を表3に示した。比較例7:付加物を有さないポリチオエーテルポリマーの硬化この硬化反応を100gの蓋付きプラスチック容器の中で実施した。実施例1において説明したポリマー50.00g、0.03モル当量およびジエチレングリコールジビニルエーテルDEG-DVE2.40g、0.03モル当量を該100gの容器に入れた。この容器を高速混合機DAC600FVZの中に配置し、2300rpmで1分間混合した。この容器を開口し、Irgacure登録商標20220.540g、1重量を添加し、この容器を閉口して高速混合機の中に再度配置し、2300rpmで30秒間混合した。このポリマーを環状直径5インチの金属蓋ValsparMoldRelease225で前処理済み上に注ぎ、紫外光の下で15秒間置いた後、このポリマーは完全に硬化した。硬化は、FusionSystemsInc.から入手可能なSuperSix硬化ユニットを使用してなし遂げた。該硬化ユニットに300WのH型電球を装備し、該H型電球は200nm~450nmに及ぶ紫外波長を生じた。バージニア州スターリングのEIT,Incから入手可能な紫外パワーパックによって測定された総線量3.103J/cm2の紫外エネルギーをこのポリマー組成物に付与した。最大2インチの硬化したポリマーを得た。デュロメータを使用してこのポリマーの硬度が20ショアAであることを測定した。このポリマーを、引張強度ゲージを使用して1/2インチの6つのドッグボーンへと切断し、この試料のうちの3つを使用して、乾燥時水または燃料への浸漬なしの引張および伸長をInstronを介して測定した。この結果この3つの平均は次のとおり、すなわち250psi引張強度および1011伸長であった。上記1/2インチのドッグボーンのうちの1つを半分に切断して、蓋付きの20mLバイアルの中に置き、200°F93°Cのオーブンの中に置いた。この試料を200°F93°Cで2日間維持した後、この硬度が10ショアAであることをチェックした。前記ポリマー組成物の一部を、AMS-C-27725で被覆した3インチ×6インチのアルミニウムパネルに延展し、先に説明した方法に従って硬化させた。厚さおよそ1/8インチの硬化したポリマーフィルムを得た。このフィルムを1インチの2つのストリップへとさらに切断し、このストリップを180°の角度で手で引っ張った。この基材への接着を記録し、この結果を表3に示した。比較例8:付加物を有さないシーラント組成物実施例1において説明したポリマーおよび実施例2において説明したポリマーを、ジエチレングリコールジビニルエーテルDEG-DVEおよび表2において説明した他の成分と混合することによって、シーラントを調製した。1SilquestA-189は、MomentivePerformanceMaterials,Inc.から入手可能なメルカプトプロピルトリメトキシシランである。表2において説明した成分すべてを完全に混合した。前記シーラント組成物の一部を直径2インチの紙コップへと注ぎ、FusionSystemsInc.から入手可能なSuperSix硬化ユニットを使用して15秒間硬化させた。この硬化ユニットに300WのH型電球を装備し、該H型電球は200nm~450nmに及ぶ紫外波長を生じた。バージニア州スターリングのEIT,Incから入手可能な紫外パワーパックによって測定された総線量3.103J/cm2の紫外エネルギーをこのシーラント組成物に付与した。最大1.5インチの硬化したシーラントを得た。前記ポリマー組成物の一部を、AMS-C-27725で被覆した3インチ×6インチのアルミニウムパネルに延展し、先に説明した方法に従って硬化させた。厚さおよそ1/8インチの硬化したポリマーフィルムを得た。このフィルムを1インチの2つのストリップへとさらに切断し、このストリップを180°の角度で手で引っ張った。この基材への接着を記録し、この結果を表3に示した。本発明の特定の実施形態が説明目的のために先に説明されたが、本発明の詳細に関する数多くの変法が、添付の特許請求の範囲に定義されるように本発明から逸脱することなく実施されてもよいことは、当業者に明白である。"